(57)【特許請求の範囲】
【請求項１】
全モノマー成分中の芳香族モノマーの割合が２０モル％以上である半芳香族ポリアミド３０〜７０重量％とワラストナイト５〜６０重量％と粒子状酸化チタンとを含有することを特徴とするＬＥＤ反射板用樹脂組成物。
【請求項２】
前記半芳香族ポリアミドが、モノマー成分として芳香族ジカルボン酸及び脂肪族アルキレンジアミンを含む半芳香族ポリアミドである請求項１記載のＬＥＤ反射板用樹脂組成物。
【請求項３】
前記脂肪族アルキレンジアミンが、ヘキサメチレンジアミンと２−メチルペンタメチレンジアミンとの混合物である請求項２に記載のＬＥＤ反射板用樹脂組成物。
【発明の詳細な説明】
【０００１】
【発明の属する技術分野】
本発明は、発光ダイオード素子（Ｌｉｇｈｔ  Ｅｍｉｓｓｉｏｎ  Ｄｉｏｄｅ、以下「ＬＥＤ」という）の発光装置用反射板（リフレクター）材料として好適に使用できるＬＥＤ反射板用樹脂組成物に関する。
【０００２】
【従来の技術及び発明が解決しようとする課題】
近年、ＬＥＤ性能の向上により発光色の多様化と高輝度発光が可能となったことから、そのエネルギー消費量や発熱量の小さなことを生かした各種の発光装置への採用が広がっている。こうした用途拡大の一つとしては、従来の電球代替用途が挙げられる。かかる発光装置は、通常、合成樹脂を成形してなる反射板にダイオードを挿入、接着もしくは添付し、エポキシ樹脂等の封止材料で封止することにより製造されている。
このような発光装置に使用されるＬＥＤ反射板は、ＬＥＤの性能を左右する重要な部品であるため、その材料についても種々の検討がなされている。ＬＥＤ反射板用材料には、まず、高い光反射率と遮光率が要求される。また、ＬＥＤ反射板は１〜２ｍｍ程度の非常に微細な且つ複雑精緻な形状の成形品とされることも多いことから、その材料には、射出成形等により所望の形状を精確に再現し得るような良好な成形加工性が必要とされる。更に、ＬＥＤ反射板は非常に微細且つ複雑精緻であるのみならず、僅かな変形でもその光反射率を低下させる虞があるため、その材料は、機械的強度や寸法安定性に優れたものでなければならない。加えて、エポキシ樹脂による封止や回路基板等へのハンダ付け等、高温に晒される機会もあるため、高い耐熱性も要求される。
このように、ＬＥＤ反射板は、上記の如き種々の物性が要求されるものである。
【０００３】
これに対し、反射板用材料として、例えば、芳香族ポリエステルや芳香族ポリエステルアミド等の溶融加工性ポリエステルにガラス繊維を配合し、更に必要に応じて酸化チタンを配合してなる樹脂組成物が提案されている（特公平６−３８５２０号公報）。この樹脂組成物は耐熱性や寸法安定性はある程度良好であるが、白度が充分ではなく、光反射率が低いという欠点がある。該公報には、ガラス繊維以外の配合可能な無機繊維として、チタン酸カリウム繊維やワラストナイトも挙げられているが、たとえこれらの無機繊維を用いたとしても、溶融加工性ポリエステルとの組み合わせでは、充分な光反射率を得ることはできない。
【０００４】
また、芳香族ポリエステル１０〜４０重量％、ポリアミド１５〜５５重量％、ポリカーボネート１５〜４５重量％及び酸化チタン１０〜３０重量％を含む樹脂組成物（特開昭５９−１１３０４９号公報）、ポリアミド（ナイロン４６）６０〜９５重量％と酸化チタン５〜４０重量％とからなる樹脂組成物（特開平２−２８８２７４号公報）、ポリエステルとポリアミドとからなるマトリックス樹脂に、酸化チタン１０〜５０重量％及び変性ポリオレフィン０．３〜３０重量％を配合した樹脂組成物（特開平３−８４０６０号公報）等も提案されている。しかし、これらの樹脂組成物は、成形収縮率や線膨張率が大きく、特に高温負荷時の線膨張率が大きいため寸法安定性が悪いという欠点がある。更に、光反射率や遮光率においても十分満足できるものではない。
即ち、従来の反射板用材料は、反射板として所望される一部の物性については満足できる水準であるものの、他の物性においては満足できるものではないという問題点を有している。
【０００５】
そこで、本発明は、上記従来の問題点に鑑み、所望される各種物性を高水準に満たし、ＬＥＤ反射板として好適に使用できる反射板用材料を提供することを課題とする。
【０００６】
【課題を解決するための手段】
本発明者は、上記課題を解決すべく鋭意研究を重ねた結果、反射板用材料に適した樹脂組成物を得ることに成功し、本発明を完成した。
即ち、本発明は、全モノマー成分中の芳香族モノマーの割合が２０モル％以上である半芳香族ポリアミド３０〜７０重量％とワラストナイト５〜６０重量％と粒子状酸化チタンとを含有することを特徴とするＬＥＤ反射板用樹脂組成物に係る。
【０００７】
本発明によれば、上記半芳香族ポリアミドに、特定の無機繊維を配合することにより、該半芳香族ポリアミドが持つ有用な物性を損なうことなく、光反射率、白度、成形加工性、機械的強度、寸法安定性、耐熱性、吸湿性において所望される物性を高水準で満たし、特に、遮光性に優れ、高温に晒されても変色を起こすことなく高い白度を維持し得る樹脂組成物が提供される。合成樹脂に無機繊維を配合すると、機械的強度、寸法安定性、耐熱性等が向上することは知られているが、本発明は、これらの効果を奏すると共に、更に、上記半芳香族ポリアミドとワラストナイトとの組み合わせにより、特に、遮光性が顕著に高いという優れた効果を奏する。上記の様な優れた物性を有する本発明の樹脂組成物は、ＬＥＤ反射板用材料として有用である。
【０００８】
【発明の実施の形態】
本発明において、半芳香族ポリアミドとは、ポリアミドのモノマー成分として、芳香族モノマーを含有するポリアミドを意味するものである。
本発明において、マトリックスとして使用する半芳香族ポリアミドは、ポリアミドを構成するモノマー成分中の芳香族モノマーが２０モル％以上、好ましくは２５モル％以上、より好ましくは３０〜６０モル％であり、融点が好ましくは２８０℃以上、より好ましくは２８０〜３２０℃である半芳香族ポリアミドである。
ここで、芳香族ポリアミドにおけるモノマーのモル分率は、重合原料におけるモノマーの割合を所定のモル分率とすることにより調整することができる。
【０００９】
芳香族モノマーとしては、例えば、芳香族ジアミン、芳香族ジカルボン酸、芳香族アミノカルボン酸等を挙げられる。芳香族ジアミンとしては、例えば、ｐ−フェニレンジアミン、ｏ−フェニレンジアミン、ｍ−フェニレンジアミン、パラキシレンジアミン、メタキシレンジアミン等が、芳香族ジカルボン酸としては、例えば、テレフタル酸、イソフタル酸、フタル酸、２−メチルテレフタル酸、ナフタレンジカルボン酸等が、また芳香族アミノカルボン酸としては、例えば、ｐ−アミノ安息香酸等が挙げられる。これらの中でも、芳香族ジカルボン酸が好ましい。芳香族モノマーは１種を単独で使用でき又は２種以上を併用できる。
芳香族モノマー以外のモノマー成分としては、脂肪族ジカルボン酸、脂肪族アルキレンジアミン、脂環式アルキレンジアミン、脂肪族アミノカルボン酸等を挙げられる。
【００１０】
脂肪族ジカルボン酸としては、アジピン酸、セバシン酸、アゼライン酸、ドデカン二酸等を挙げられる。これらの中でも、アジピン酸が好ましい。脂肪族ジカルボン酸は１種を単独で使用でき又は２種以上を併用できる。
脂肪族アルキレンジアミンは、直鎖状であっても分岐鎖状であってもよい。具体的には、エチレンジアミン、トリメチレンジアミン、テトラメチレンジアミン、ペンタメチレンジアミン、ヘキサメチレンジアミン、１，７−ジアミノヘプタン、１，８−ジアミノオクタン、１，９−ジアミノノナン、１，１０−ジアミノデカン、２−メチルペンタメチレンジアミン、２−エチルテトラメチレンジアミン等を挙げられる。これらの中でも、ヘキサメチレンジアミン、２−メチルペンタメチレンジアミン等が好ましい。脂肪族アルキレンジアミンは１種を単独で使用でき又は２種以上を併用できる。
【００１１】
脂環式アルキレンジアミンとしては、例えば、１，３−ジアミノシクロヘキサン、１，４−ジアミノシクロヘキサン、１，３−ビス（アミノメチル）シクロヘキサン、ビス（アミノメチル）シクロヘキサン、ビス（４−アミノシクロヘキシル）メタン、４，４′−ジアミノ−３，３′−ジメチルジシクロヘキシルメタン、イソフォロンジアミン、ピペラジン等を挙げられる。脂環式アルキレンジアミンは１種を単独で使用でき又は２種以上を併用できる。
【００１２】
脂肪族アミノカルボン酸としては、例えば、６−アミノカプロン酸、１１−アミノウンデカン酸、１２−アミノドデカン酸等を挙げることができ、これらに対応する環状のラクタムを用いてもよい。脂肪族アミノカルボン酸は１種を単独で使用でき又は２種以上を併用できる。
これらのモノマー成分の中でも、脂肪族ジカルボン酸、脂肪族アルキレンジアミン等が好ましい。これらのモノマー成分は１種を単独で使用でき又は２種以上併用できる。
【００１３】
上記の半芳香族ポリアミドの中でも、芳香族ジカルボン酸と脂肪族アルキレンジアミンとを含むもの、芳香族ジカルボン酸と脂肪族ジカルボン酸と脂肪族アルキレンジアミンとを含むもの等が好ましい。
これらの半芳香族ポリアミドの中でも、ジカルボン酸がテレフタル酸、テレフタル酸とイソフタル酸との混合物、又は、テレフタル酸とイソフタル酸とアジピン酸との混合物であるものが好ましい。前記２種の混合物においては、テレフタル酸の割合が４０モル％以上のものが特に好ましい。更に、これらの半芳香族ポリアミドの中でも、脂肪族アルキレンジアミンが、ヘキサメチレンジアミン又はヘキサメチレンジアミンと２−メチルペンタメチレンジアミンとの混合物であるものが特に好ましい。
半芳香族ポリアミドの中で、特に好ましいものの一例として、テレフタル酸５０モル％、ヘキサメチレンジアミン２５モル％及び２−メチルペンタメチレンジアミン２５モル％を共重合したものを挙げることができる。
半芳香族ポリアミドを構成する芳香族モノマーや他のモノマー成分の構成比や種類を適宜選択することにより、融点、ガラス転移温度等を適宜調整することができる。
【００１４】
本発明おいては、樹脂組成物のマトリックス樹脂として、半芳香族ポリアミドと共に、ポリフェニレンサルファイドを使用してもよい。ポリフェニレンサルファイドとしては公知のものをいずれも使用でき、また、線状構造、架橋構造等のいずれの構造であってもよい。例えば、以下の一般式で示される繰り返し単位を構成要素として含有する結晶性高分子を挙げられる。
【化１】
0004892140.tif 000002
〔式中、Ａｒは、１，４−フェニレン基、１，３−フェニレン基又は１，２−フェニレン基を示す。〕
【００１５】
本発明においては、上記繰り返し単位を主成分とするもの、すなわち上記繰り返し単位のみからなるもの、又はこれを好ましくは８０モル％以上、より好ましくは９０モル％含むものが望ましい。ポリフェニレンサルファイドの実質的な全量が、上記繰り返し単位から成り立っていない場合、残りは共重合可能な、例えば下記のような繰り返し単位からなる成分で充足させることができる。
【化２】
0004892140.tif 000003
〔式中、Ｒはアルキル基、アルコキシ基、ニトロ基又はフェニレン基を示す。〕
【００１６】
本発明においては、ポリフェニレンサルファイドとして、市販品を使用してもよい。市販品としては、例えば、トープレン（商品名、トープレン（株）製）、ライトン（商品名、東レ（株）製）、フォートロン（商品名、ポリプラスチックス（株）製）等を挙げられる。
【００１７】
本発明においては、マトリックス樹脂成分の配合量は、該樹脂成分が半芳香族ポリアミド単独の場合及び半芳香族ポリアミドとポリフェニレンサルファイドとの併用の場合を含め、樹脂組成物全量の３０〜７０重量％、好ましくは４０〜７０重量％とする。
尚、半芳香族ポリアミドとポリフェニレンサルファイドとを併用する場合におけるこれらの樹脂の配合割合は適宜選択できるが、半芳香族ポリアミドが、好ましくは、これらの樹脂の合計量の４０〜９０重量％、より好ましくは５０〜８０重量％含まれるように配合すればよい。
【００１８】
本発明においては、半芳香族ポリアミド又は該半芳香族ポリアミドとポリフェニレンサルファイドとの混合物に配合する無機繊維として、ワラストナイトを使用する。
ワラストナイトは、メタケイ酸カルシウムからなる無機繊維である。ワラストナイトの寸法は特に制限はないが、通常、平均繊維径０．１〜１５μｍ、好ましくは２．０〜７．０μｍ、平均繊維長３〜１８０μｍ、好ましくは２０〜１００μｍ、平均アスペクト比３以上、好ましくは３〜５０、より好ましくは５〜３０である。
ワラストナイトとしては、市販品を好適に使用でき、例えば、バイスタルＫ１０１（商品名、大塚化学(株)製、平均繊維径２〜５μｍ、平均繊維長５〜３０μｍ）、ＮｙｇｌｏｓＩ−１００１３（商品名、Ｎｙｃｏ社製、平均繊維径５〜３０μｍ、平均繊維長５〜３０μｍ）等を使用することができる。
無機繊維として使用できるチタン酸カリウム繊維としては特に制限はなく、従来公知のものを広く使用でき、例えば、４チタン酸カリウム繊維、６チタン酸カリウム繊維、８チタン酸カリウム繊維等を使用することができる。チタン酸カリウム繊維の寸法は特に制限はないが、通常、平均繊維径０．０１〜１μｍ、好ましくは０．１〜０．５μｍ、平均繊維長１〜５０μｍ、好ましくは３〜３０μｍである。本発明では市販品も使用でき、例えば、ティスモ（商品名、大塚化学（株）製、平均繊維径０．２〜０．５μｍ、平均繊維長５〜３０μｍ）等を使用することができる。
【００１９】
本発明においては、得られる樹脂組成物の機械的強度等の物性をより一層向上させるために、チタン酸カリウム繊維及びワラストナイトに表面処理を施してもよい。表面処理は公知の方法に従い、シランカップリング剤、チタンカップリング剤等を用いて行えばよい。これらの中でも、シランカップリング剤が好ましく、アミノシランが特に好ましい。
【００２０】
ワラストナイトの配合量は、樹脂組成物全量の５〜６０重量％、好ましくは１０〜６０重量％、より好ましくは、２０〜６０重量％とするのがよい。
【００２１】
本発明では、樹脂組成物の好ましい各種物性を損なわない範囲で、特にその光反射率や遮光性等を更に向上させるために、酸化チタンを配合してもよい。特に、無機繊維としてワラストナイトを用いる場合には、酸化チタンを併用するのが好ましい。酸化チタンとしては特に制限されず、アナターゼ型、ルチル型、単斜晶型等の各種結晶形態のものをいずれも使用でき、結晶形態の異なるものを２種以上併用することもできるが、屈折率が高く光安定性の良いルチル型が好ましい。また、酸化チタンの形状については、粒子状、繊維状、板状（薄片状、鱗片状、雲母状等を含む）等の各種形状のものの、粒子状のものを使用する。酸化チタンの寸法は特に制限はないが、平均粒径が０．１〜０．３μm程度のものが好ましい。また、各種表面処理剤を施したものを用いても良い。酸化チタンの配合量は特に制限されず、反射効率が向上し、しかも樹脂組成物の好ましい物性を損なわない範囲の中で適宜選択すればよいが、通常、樹脂組成物全量の１〜４０重量％程度、好ましくは５〜３０重量％程度とすればよい。
【００２２】
本発明の樹脂組成物には、その好ましい物性を損なわない範囲で、チタン酸カリウム繊維及びワラストナイト以外の公知の無機繊維を配合してもよい。該無機繊維としては特に限定されず、例えば、酸化亜鉛繊維、チタン酸ナトリウム繊維、ホウ酸アルミニウム繊維、ホウ酸マグネシウム繊維、酸化マグネシウム繊維、珪酸アルミニウム繊維、窒化珪素繊維等を挙げることができる。
本発明の樹脂組成物には、その好ましい物性を損なわない範囲で、酸化防止剤、熱安定剤等を配合してもよい。
【００２３】
酸化防止剤としては、フェノール系酸化防止剤、リン系酸化防止剤、イオウ系酸化防止剤等を挙げられる。フェノール系酸化防止剤としては、例えば、トリエチレングリコール・ビス［３−（３−ｔ−ブチル−５−メチル−４−ヒドロキシフェニル）プロピオネート］、１，６−ヘキサンジオール・ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、３，５−ジ−ｔ−ブチル−４−ヒドロキシベンジルフォスフォネート−ジエチルエステル、Ｎ，Ｎ′−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン等を挙げられる。これらの中でも、ペンタエリスリチル・テトラキス［３−（３，５−ジ−ｔ−ブチル−４−ヒドロキシフェニル）プロピオネート］、Ｎ，Ｎ′−ヘキサメチレンビス（３，５−ジ−ｔ−ブチル−４−ヒドロキシ−ヒドロシンナマミド）が好ましい。リン系酸化防止剤の具体例としては、例えば、トリス（２，４−ジ−ｔ−ブチルフェニル）フォスファイト、２−［［２，４，８，１０−テトラキス（１，１−ジメチルエテル）ジベンゾ［ｄ，ｆ］［１，３，２］ジオキサフォスフェビン６−イル］オキシ］−Ｎ，Ｎ−ビス［２−［［２，４，８，１０−テトラキス（１，１ジメチルエチル）ジベンゾ［ｄ，ｆ］［１，３，２］ジオキサフォスフェビン６−イル］オキシ］−エチル］エタナミン、ビス（２，６−ジ−ｔ−ブチル−４−メチルフェニル）ペンタエリスリトールジホスファイトなどを挙げられる。これらの中でも、２−［［２，４，８，１０−テトラキス（１，１−ジメチルエテル）ジベンゾ［ｄ，ｆ］［１，３，２］ジオキサフォスフェビン６−イル］オキシ］−Ｎ，Ｎ−ビス［２−［［２，４，８，１０−テトラキス（１，１ジメチルエチル）ジベンゾ［ｄ，ｆ］［１，３，２］ジオキサフォスフェビン６−イル］オキシ］−エチル］エタナミンが好ましい。イオウ系酸化防止剤の具体例としては、例えば、２，２−チオ−ジエチレンビス［３−（３，５−ジ−ｔ−ブチル−４−ヒドロキシフェニル）プロピオネート］、テトラキス [メチレン−３−（ドデシルチオ）プロピオネート］メタン等を挙げられる。これらの酸化防止剤は１種を単独で使用でき又は２種以上を併用できる。
【００２４】
更に本発明の樹脂組成物には、その好ましい物性を損なわない範囲で、従来から合成樹脂用に用いられている各種添加剤の１種又は２種以上を配合することができる。該添加剤としては、例えば、タルク、シリカ、酸化亜鉛（テトラポット形状のものを含む）等の無機充填材、難燃剤、可塑剤、核剤、染料、顔料、離型剤、紫外線吸収剤等を挙げられる。
【００２５】
本発明の樹脂組成物は、半芳香族ポリアミドとワラストナイトと粒子状酸化チタンと、更に必要に応じて、他の添加剤とを公知の方法に従って溶融混合することによって製造できる。溶融混合には、二軸スクリュー押出機等の公知の溶融混合装置がいずれも使用できる。
本発明の樹脂組成物は、射出成形法、圧縮成形法、押出成形法等の公知の樹脂成形法により、各種反射板に成形することができる。
【００２６】
かくして得られた反射板は、例えば、各種の電気電子部品、自動車のキーレスエントリーシステム、冷蔵庫庫内照明、液晶表示装置のバックライト、自動車フロントパネル照明装置、照明スタンド、ベッドライト、家電製品インジケーター類、赤外線通信装置等の光通信機器類、天井照明装置、交通標識等の屋外表示装置等に用いられる発光装置等の発光装置用反射板として好適に使用できる。
【００２７】
【実施例】
以下に実施例及び比較例を挙げて本発明を具体的に説明する。なお、本実施例比較例で使用した合成樹脂及び無機繊維は、具体的には次の通りである。
［合成樹脂］
半芳香族ポリアミドA：ヘキサメチレンジアミン、テレフタル酸、アジピン酸をそれぞれ５０モル％、３２モル％、１８モル％の割合で重合させてなる半芳香族ポリアミド（商品名「アモデルＡ４０００」、デユポン社製）
半芳香族ポリアミドB：２−メチルペンタメチレンジアミン、ヘキサメチレンジアミン及びテレフタル酸をそれぞれ２５モル％、２５モル％及び５０モル％の割合で重合してなる半芳香族ポリアミド（商品名「ザイテルＨＴＮ５０１」、デュポン社製、融点３０５℃、ガラス転移温度１２５℃）
ポリフェニレンサルファイド：（商品名「ライトンＭ２８８８」、東レ（株）製、以下「ＰＰＳ」という）
芳香族ポリエステル：（商品名「ベクトラC９５０」、ポリプラスチック（株）製、以下「LCP」という）
【００２８】
［無機繊維］
ワラストナイト：（商品名「バイスタルＫ１０１」、大塚化学（株）製、平均繊維径２〜５μｍ、平均繊維長２０〜３０μｍ）
チタン酸カリウム繊維：（商品名「ティスモＤ１０１」、大塚化学（株）製、繊維長１０〜２０μｍ、繊維径０．３〜０．６μｍ）
粉末状酸化チタン：（商品名「ＪＲ−４０５」、テイカ（株）製、平均粒径０．２１μｍ）
チョップドガラスファイバー：（商品名「ＥＣＳ  ０３Ｔ  ２９４／ＰＬ」、日本電気ガラス(株)製、以下「ＧＦ」という。）
【００２９】
実施例１〜４、参考例１〜４、及び比較例１〜６
下記表１に示す配合割合（重量％）で、半芳香族ポリアミド又は半芳香族ポリアミドとＰＰＳとを二軸混練押出機のメインホッパーに投入し、３３０℃で溶融混練した後、サイドフィーダーから、チタン酸カリウム繊維又はワラストナイト、更には酸化チタンを加え、溶融混練して押出し、本発明の樹脂組成物のペレットを製造した。
【００３０】
【表１】
0004892140.tif 000004
【００３１】
上記で得られた本発明の樹脂組成物のペレットを、ＪＩＳ試験片作製用金型（金型温度１３０℃）を装着した射出成形機（商品名「ＪＳ７５」、（株）日本製鋼所製、シリンダー温度３３０℃）に投入して射出成形し、各種ＪＩＳ試験片を製造し、以下の性能試験に
供した。
（１）引張強さ及び引張破断伸び：ＪＩＳ  Ｋ７１１３に準じて測定した。
（２）曲げ強さ及び曲げ弾性率：ＪＩＳ  Ｋ７２７１に準じて測定した。
（３）ノッチ付きアイゾット（ＩＺＯＤ）衝撃値：ＪＩＳ  Ｋ７１１０に準じ、１号試験片で評価した。
（４）ＨＤＴ（耐熱性試験）：ＪＩＳ  Ｋ７２０７に準じて、曲げ応力１．８２ＭＰａを加えた時の荷重たわみ温度（ＨＤＴ、℃）を測定した。
（５）線膨張係数：ＴＡＭ１２０熱機械分析装置（商品名「ＳＳＣ５２００Ｈディスクテーション」、セイコーインスツルメンツ（株）製）を使用し、２０〜１３０℃の線膨張係数を測定した。引き取り方向をＭＤ、その直角方向をＴＤとした。異方性の指標とするためＭＤとＴＤの線膨張係数の比ＴＤ／ＭＤを記載した。
（６）フローレート（Q値）：高化式フローテスターを使用し、実施例１〜４、参考例１〜４、比較例１〜４は３３０×９．８ＭＰａにて、また比較例５は２９０℃×９．８ＭＰａ、また比較例６は３１０×９．８ＭＰａにて、それぞれ余熱時間を３６０秒とし、オリス孔径１mm、厚さ１０mmにて測定した。
（７）吸水率：ＪＩＳ  Ｋ７２０９に準じて測定した。
（８）ハンター白色度：日本電色（株）製の色差計を用いて測定した。また評価は白度９３以上を◎、９３未満９１以上を○、９１未満８９以上を△、８９未満８５以上を×、８５以下を××と記載した。
（９）耐熱変色試験：耐熱変色試験は１８０℃×２時間空気中オーブンにて行い、（８）と同様に白度を測定した。
（１０）光線透過率：真空プレス機にて１００μm厚のフィルム状にしたサンプルを、日立製作所（株）製自記分光光度計Ｕ−３０００形によって測定し、４６０ｎｍ、５３０ｎｍ、６３０ｎｍの透過率を記載した。
評価は透過率０％を◎、３％未満０％以上を○、５％未満３％以上を△、５％以上は×と記載した。
これらの結果を表１に示す。
【００３２】
表１の結果から、本発明の樹脂組成物が、機械的強度、耐熱性、線膨張係数（寸法安定性）、流動性（成形加工性）、白度、耐熱変色性、光線透過率において、反射板として要求される物性を高水準で満たし、特に光線透過率はガラスファイバーを用いた比較例１〜4に比べ大きく低下し、更にＰＰＳやＬＣＰ等の他の耐熱性樹脂を用いた比較例５、６では、ベース樹脂自身の色目のために白度が著しく劣っており、本実施例記載の組成物の方が優れていることは明かである。
【００３３】
【発明の効果】
以上のように、本発明に係るＬＥＤ反射板用樹脂組成物は、反射板として所望される各種物性を高水準で満たし、反射板として好適に使用できるという効果を奏する。